"コポリエステル組成物であって:該コポリエステル組成物はa85重量超~約98重量のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含み;該コポリエステル組成物はさらにbiメラミンとii金属ホスフィン酸塩とを含む、2重量超~15重量未満の難燃剤混合物を含み、該コポリエステル組成物はUL94V0等級又はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、該ジカルボン酸成分の該総モルは100モルであり、そして該グリコール成分の総モルは100モルである、コポリエステル組成物。該コポリエステル組成物は:a85重量超~92.5重量未満のコポリエステル;及びb7.5重量超~15重量未満の難燃剤混合物を含み、該コポリエステル組成物はUL94V0等級を有している、請求項1に記載のコポリエステル組成物。該コポリエステル組成物は:a90重量超~約98重量のコポリエステル;及びb2重量超~10重量未満の難燃剤混合物を含み、該コポリエステル組成物はASTME-84に基づくクラス1又はクラスA等級を有している、請求項1に記載のコポリエステル組成物。該難燃剤混合物が約2~約4重量である、請求項1から3までのいずれか1項に記載のコポリエステル組成物。該メラミンがメラミンイソシアヌレート、メラミンポリホスフェート、メラミンホスフェート、又はこれらの混合物を含む、請求項1から4までのいずれか1項に記載のコポリエステル組成物。該金属ホスフィン酸塩は、ホスフィン酸アルミニウム、ホスフィン酸亜鉛、又はこれらの混合物を含む、請求項1から5までのいずれか1項に記載のコポリエステル組成物。該難燃剤混合物が少なくとも2.5重量の該メラミン又は該金属ホスフィン酸塩を含む、請求項1から6までのいずれか1項に記載のコポリエステル組成物。該コポリエステル組成物はさらにアンチドリップ剤又は耐衝撃性改質剤又はこれらの混合物を含む、請求項1から7までのいずれか1項に記載のコポリエステル組成物。コポリエステル組成物の製造方法であって、該方法は、ai70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含む、85重量超~約98重量のコポリエステルと;bメラミンと金属ホスフィン酸塩とを含む、2重量超~15重量未満の難燃剤混合物とを、該コポリエステル組成物を形成するためにブレンドすることを含み、該コポリエステル組成物はUL94V0等級又はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、該ジカルボン酸成分の該総モルは100モルであり、そして該グリコール成分の総モルは100モルである、コポリエステル組成物の製造方法。該コポリエステル組成物は:a85重量超~92.5重量未満のコポリエステル;及びb7.5重量超~15重量未満の難燃剤混合物を含み、該コポリエステル組成物はUL94V0等級を有している、請求項9に記載のコポリエステル組成物の製造方法。該コポリエステル組成物は:a90重量超~約98重量のコポリエステル;及びb2重量超~10重量未満の難燃剤混合物を含み、該コポリエステル組成物はASTME-84に基づくクラス1又はクラスA等級を有している、請求項9に記載のコポリエステル組成物の製造方法。該ブレンドすることが、二軸コンパウンディング、2ロータ連続コンパウンディング、Banbury登録商標バッチミキサ、又はこれらの組み合わせのうちの少なくとも1つを含む、請求項9から11までのいずれか1項に記載のコポリエステル組成物の製造方法。コポリエステル組成物を含む物品であって:該コポリエステル組成物を形成するために、該コポリエステル組成物は、a85重量超~約98重量未満のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含み;該コポリエステル組成物はさらに、bメラミンと金属ホスフィン酸塩とから成る、2重量超~15重量未満の難燃剤混合物を含み、該コポリエステル組成物はUL94V0等級又はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、該ジカルボン酸成分の該総モルは100モルであり、そして該グリコール成分の総モルは100モルである、コポリエステル組成物を含む物品。該コポリエステル組成物は:a85重量超~92.5重量未満のコポリエステル;及びb7.5重量超~15重量未満の難燃剤混合物を含み、該コポリエステル組成物はUL94V0等級を有している、請求項13に記載の物品。該コポリエステル組成物は:a90重量超~98重量未満のコポリエステル;及びb2重量超~10重量未満の難燃剤混合物を含み、該コポリエステル組成物はASTME-84に基づくクラス1又はクラスA等級を有している、請求項13に記載の物品。該物品が、押し出し、押し出しブロー成形、射出成形、ブローフィルム法又はカレンダリングによって製造される、請求項13から15までのいずれか1項に記載の物品。該物品が、フィルム、シート又は異形材である、請求項13から16までのいずれか1項に記載の物品。1つの態様において、本発明は、コポリエステル組成物であって:該コポリエステル組成物はa96~98重量のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~50モルのシクロヘキサンジメタノール残基と50~99モルの炭素原子数2~20の改質用グリコールとを含むグリコール成分を含み;該コポリエステル組成物はさらにbiメラミンとii金属ホスフィン酸塩とを含む、2~4重量の難燃剤混合物を含み、該コポリエステル組成物はASTME-84に基づくクラスA又はクラス1等級又はUL94に基づくV0等級を有しており、該重量は、該コポリエステルの重量に基づき、そして該ジカルボン酸成分の該総モルは100モルであり、そして該グリコール成分の総モルは100モルである、コポリエステル組成物を含む。1つの態様において、本発明は、コポリエステル組成物の製造方法であって、該方法は、ai70~100モルのテレフタル酸残基と、0~30モルの炭素原子数8~12の改質用芳香族二酸残基と、0~10モルの脂肪族ジカルボン酸残基とを含む二酸成分;及びii1~50モルのシクロヘキサンジメタノール残基と50~99モルの炭素原子数2~20の改質用グリコールとを含むグリコール成分を含む、96~98重量のコポリエステルと;biメラミンとii金属ホスフィン酸塩とを含む、2~4重量の難燃剤混合物とをブレンドすることを含み、該コポリエステル組成物はUL94V0等級又はASTME-84に基づくクラスA又はクラス1等級を有しており、該重量は、該コポリエステルの重量に基づき、そして該ジカルボン酸成分の該総モルは100モルであり、そして該グリコール成分の総モルは100モルである、コポリエステル組成物の製造方法を含む。1つの態様において、本発明は、コポリエステル組成物を含む物品であって:該コポリエステル組成物はa96~98重量のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~50モルのシクロヘキサンジメタノール残基と50~99モルの炭素原子数2~20の改質用グリコールとを含むグリコール成分を含み;該コポリエステル組成物はさらにbiメラミンとii金属ホスフィン酸塩とを含む、2~4重量の難燃剤混合物を含み、該コポリエステル組成物はUL94V0等級又はASTME-84に基づくクラスA又はクラス1等級を有しており、該重量は、該コポリエステルの重量に基づき、そして該ジカルボン酸成分の該総モルは100モルであり、そして該グリコール成分の総モルは100モルである、コポリエステル組成物を含む物品を含む。1つの態様において、本発明は、コポリエステル組成物であって:該コポリエステル組成物はa85重量超~92.5重量未満のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~50モルのシクロヘキサンジメタノール残基と50~99モルの炭素原子数2~20の改質用グリコールとを含むグリコール成分を含み;該コポリエステル組成物はさらにbiメラミンとii金属ホスフィン酸塩とを含む、7.5重量超~15重量未満の難燃剤混合物を含み、該コポリエステル組成物はUL94V0等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む。別の態様において、本発明は、コポリエステル組成物の製造方法であって、該方法は、ai70~100モルのテレフタル酸残基と、0~30モルの炭素原子数8~12の改質用芳香族二酸残基と、0~10モルの脂肪族ジカルボン酸残基とを含む二酸成分;及びii1~50モルのシクロヘキサンジメタノール残基と55~99モルの炭素原子数2~20の改質用グリコールとを含むグリコール成分を含む、85重量超~92.5重量未満のコポリエステルと;bメラミンと金属ホスフィン酸塩とを含む、7.5重量超~15重量未満の難燃剤混合物とを、該コポリエステル組成物を形成するためにブレンドすることを含み、該コポリエステル組成物はUL94V0等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物の製造方法を含む。別の態様において、本発明は、コポリエステル組成物を含む物品であって:該コポリエステル組成物を形成するために、該コポリエステル組成物はa85重量超~92.5重量未満のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~50モルのシクロヘキサンジメタノール残基と50~99モルの炭素原子数2~20の改質用グリコールとを含むグリコール成分を含み;該コポリエステル組成物はさらにbメラミンと金属ホスフィン酸塩とから成る、7.5重量超~15重量未満の難燃剤混合物を含み、該コポリエステル組成物はUL94V0等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む物品を含む。1つの態様において、本発明は、コポリエステル組成物であって:該コポリエステル組成物はa90重量超~約98重量のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~50モルのシクロヘキサンジメタノール残基と50~99モルの炭素原子数2~20の改質用グリコールとを含むグリコール成分を含み;該コポリエステル組成物はさらにbiメラミンとii金属ホスフィン酸塩とを含む、2重量超~10重量未満の難燃剤混合物を含み、該コポリエステル組成物はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む。1つの態様において、本発明は、コポリエステル組成物の製造方法であって、該方法は、ai70~100モルのテレフタル酸残基と、0~30モルの炭素原子数8~12の改質用芳香族二酸残基と、0~10モルの脂肪族ジカルボン酸残基とを含む二酸成分;及びii1~50モルのシクロヘキサンジメタノール残基と55~99モルの炭素原子数2~20の改質用グリコールとを含むグリコール成分を含む、90重量超~約98重量のコポリエステルと;bメラミンと金属ホスフィン酸塩とを含む、2重量超~10重量未満の難燃剤混合物とを、該コポリエステル組成物を形成するためにブレンドすることを含み、該コポリエステル組成物はASTME-84に基づくクラス1又はクラスA等級を有している、コポリエステル組成物の製造方法を含む。1つの態様において、本発明は、コポリエステル組成物を含む物品であって:該コポリエステル組成物を形成するために、該コポリエステル組成物はa90重量超~98重量未満のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~50モルのシクロヘキサンジメタノール残基と50~99モルの炭素原子数2~20の改質用グリコールとを含むグリコール成分を含み;該コポリエステル組成物はさらにbメラミンと金属ホスフィン酸塩とから成る、2重量超~10重量未満の難燃剤混合物を含み、該コポリエステル組成物はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む物品を含む。1つの態様において、本発明は、コポリエステル組成物であって:該コポリエステル組成物はa96~98重量のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含み;該コポリエステル組成物はさらにbiメラミンとii金属ホスフィン酸塩とを含む、2~4重量の難燃剤混合物を含み、該コポリエステル組成物はASTME-84に基づくクラスA又はクラス1等級又はUL94に基づくV0等級を有しており、該重量は、該コポリエステルの重量に基づき、そして該ジカルボン酸成分の該総モルは100モルであり、そして該グリコール成分の総モルは100モルである、コポリエステル組成物を含む。1つの態様において、本発明は、コポリエステル組成物であって:該コポリエステル組成物はa96~98重量のコポリエステルを含み、該コポリエステルはi70~100モルのテレフタル酸残基と、0~30モルの炭素原子数8~12の改質用芳香族二酸残基と、を含む二酸成分;及びii1~65モルのシクロヘキサンジメタノール残基と35~99モルの炭素原子数2~20の改質用グリコールとを含むグリコール成分を含み;該コポリエステル組成物はさらにbiメラミンとii金属ホスフィン酸塩とを含む、2~4重量の難燃剤混合物を含み、該コポリエステル組成物はASTME-84に基づくクラスA又はクラス1等級又はUL94に基づくV0等級を有しており、該重量は、該コポリエステルの重量に基づき、そして該ジカルボン酸成分の該総モルは100モルであり、そして該グリコール成分の総モルは100モルである、コポリエステル組成物を含む。1つの態様において、本発明は、コポリエステル組成物の製造方法であって、該方法は、ai70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含む、96~98重量のコポリエステルと;biメラミンとii金属ホスフィン酸塩とを含む、2~4重量の難燃剤混合物とをブレンドすることを含み、該コポリエステル組成物はUL94V0等級又はASTME-84に基づくクラスA又はクラス1等級を有しており、該重量は、該コポリエステルの重量に基づき、そして該ジカルボン酸成分の該総モルは100モルであり、そして該グリコール成分の総モルは100モルである、コポリエステル組成物の製造方法を含む。1つの態様において、本発明は、コポリエステル組成物であって:該コポリエステル組成物はa85重量超~92.5重量未満のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含み;該コポリエステル組成物はさらにbiメラミンとii金属ホスフィン酸塩とを含む、7.5重量超~15重量未満の難燃剤混合物を含み、該コポリエステル組成物はUL94V0等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む。別の態様において、本発明は、コポリエステル組成物の製造方法であって、該方法は、ai70~100モルのテレフタル酸残基と、0~30モルの炭素原子数8~12の改質用芳香族二酸残基と、0~10モルの脂肪族ジカルボン酸残基とを含む二酸成分;及びii1~35モルのシクロヘキサンジメタノール残基と65~99モルの炭素原子数2~20の改質用グリコールとを含むグリコール成分を含む、85重量超~約92.5重量未満のコポリエステルと;bメラミンと金属ホスフィン酸塩とを含む、7.5重量超~15重量未満の難燃剤混合物とを、該コポリエステル組成物を形成するためにブレンドすることを含み、該コポリエステル組成物はUL94V0等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物の製造方法を含む。別の態様において、本発明は、コポリエステル組成物を含む物品であって:該コポリエステル組成物を形成するために、該コポリエステル組成物はa85重量超~92.5重量未満のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含み;該コポリエステル組成物はさらにbメラミンと金属ホスフィン酸塩とから成る、7.5重量超~15重量未満の難燃剤混合物を含み、該コポリエステル組成物はUL94V0等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む物品を含む。1つの態様において、本発明は、コポリエステル組成物であって:該コポリエステル組成物はa90重量超~98重量のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含み;該コポリエステル組成物はさらにbiメラミンとii金属ホスフィン酸塩とを含む、2重量超~10重量未満の難燃剤混合物を含み、該コポリエステル組成物はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、該グリコール成分の総モルは100モルである、コポリエステル組成物を含む。1つの態様において、本発明は、コポリエステル組成物の製造方法であって、該方法は、ai70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含む、90重量超~約98重量のコポリエステルと;bメラミンと金属ホスフィン酸塩とを含む、2重量超~10重量未満の難燃剤混合物とを、該コポリエステル組成物を形成するためにブレンドすることを含み、該コポリエステル組成物はASTME-84に基づくクラス1又はクラスA等級を有している、コポリエステル組成物の製造方法を含む。1つの態様において、本発明は、コポリエステル組成物を含む物品であって:該コポリエステル組成物を形成するために、該コポリエステル組成物はa90重量超~98重量未満のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含み;該コポリエステル組成物はさらにbメラミンと金属ホスフィン酸塩とから成る、2重量超~10重量未満の難燃剤混合物を含み、該コポリエステル組成物はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、該グリコール成分の総モルは100モルである、コポリエステル組成物を含む物品を含む。1つの態様において、本発明は、コポリエステル組成物の製造方法であって、該方法は、ai70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含む、96~98重量のコポリエステルと;biメラミンとii金属ホスフィン酸塩とを含む、2~4重量の難燃剤混合物とをブレンドすることを含み、該コポリエステル組成物はUL94V0等級又はASTME-84に基づくクラスA又はクラス1等級を有しており、該重量は、該コポリエステルの重量に基づき、そして該ジカルボン酸成分の該総モルは100モルであり、そして該グリコール成分の総モルは100モルである、コポリエステル組成物の製造方法を含む。1つの態様において、本発明は、コポリエステル組成物を含む物品であって:該コポリエステル組成物はa96~98重量のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含み;該コポリエステル組成物はさらにbiメラミンとii金属ホスフィン酸塩とを含む、2~4重量の難燃剤混合物を含み、該コポリエステル組成物はUL94V0等級又はASTME-84に基づくクラスA又はクラス1等級を有しており、該重量は、該コポリエステルの重量に基づき、そして該ジカルボン酸成分の該総モルは100モルであり、そして該グリコール成分の総モルは100モルである、コポリエステル組成物を含む物品を含む。1つの態様において、本発明は、コポリエステル組成物であって:該コポリエステル組成物はa85重量超~92.5重量未満のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含み;該コポリエステル組成物はさらにbiメラミンとii金属ホスフィン酸塩とを含む、7.5重量超~15重量未満の難燃剤混合物を含み、該コポリエステル組成物はUL94V0等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む。別の態様において、本発明は、コポリエステル組成物の製造方法であって、該方法は、ai70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含む、85重量超~約92.5重量未満のコポリエステルと;bメラミンと金属ホスフィン酸塩とを含む、7.5重量超~15重量未満の難燃剤混合物とを、該コポリエステル組成物を形成するためにブレンドすることを含み、該コポリエステル組成物はUL94V0等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物の製造方法を含む。別の態様において、本発明は、コポリエステル組成物を含む物品であって:該コポリエステル組成物を形成するために、該コポリエステル組成物はa85重量超~92.5重量未満のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含み;該コポリエステル組成物はさらにbメラミンと金属ホスフィン酸塩とから成る、7.5重量超~15重量未満の難燃剤混合物を含み、該コポリエステル組成物はUL94V0等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む物品を含む。1つの態様において、本発明は、コポリエステル組成物であって:該コポリエステル組成物はa90重量超~約98重量のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含み;該コポリエステル組成物はさらにbiメラミンとii金属ホスフィン酸塩とを含む、2重量超~10重量未満の難燃剤混合物を含み、該コポリエステル組成物はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む。1つの態様において、本発明は、コポリエステル組成物の製造方法であって、該方法は、ai70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含む、90重量超~約98重量のコポリエステルと;bメラミンと金属ホスフィン酸塩とを含む、2重量超~10重量未満の難燃剤混合物とを、該コポリエステル組成物を形成するためにブレンドすることを含み、該コポリエステル組成物はASTME-84に基づくクラス1又はクラスA等級を有している、コポリエステル組成物の製造方法を含む。1つの態様において、本発明は、コポリエステル組成物を含む物品であって:該コポリエステル組成物を形成するために、該コポリエステル組成物はa90重量超~98重量未満のコポリエステルを含み、該コポリエステルはi70~100モルのテレフタル酸残基と、0~30モルの炭素原子数8~12の改質用芳香族二酸残基と、0~10モルの脂肪族ジカルボン酸残基とを含む二酸成分;及びii1~65モルのシクロヘキサンジメタノール残基と35~99モルの炭素原子数2~20の改質用グリコールとを含むグリコール成分を含み;該コポリエステル組成物はさらにbメラミンと金属ホスフィン酸塩とから成る、2重量超~10重量未満の難燃剤混合物を含み、該コポリエステル組成物はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む物品を含む。1つの態様では、コポリエステルは、100モルのTPAを含む二酸成分、及び31モルの1,4-CHDMと69モルのエチレングリコールとを含むグリコール成分を含み、ジカルボン酸成分の総モルは100モルであり、グリコール成分の総モルは100モルである。1つの態様では、コポリエステルは、100モルのTPAを含む二酸成分、及び3.5モルの1,4-CHDMと96.5モルのエチレングリコールとを含むグリコール成分を含み、ジカルボン酸成分の総モルは100モルであり、グリコール成分の総モルは100モルである。1つの態様では、コポリエステルは、100モルのTPAを含む二酸成分、及び12モルの1,4-CHDMと88モルのエチレングリコールとを含むグリコール成分を含み、ジカルボン酸成分の総モルは100モルであり、グリコール成分の総モルは100モルである。1つの態様では、コポリエステルは、100モルのTPAを含む二酸成分、及び20モルの1,4-CHDMと80モルのエチレングリコールと0.1モルの無水トリメリット酸を含むグリコール成分を含み、ジカルボン酸成分の総モルは100モルであり、グリコール成分の総モルは100モルである。1つの態様では、コポリエステルは、100モルのTPAを含む二酸成分、及び50モルの1,4-CHDMと50モルのエチレングリコールとを含むグリコール成分を含み、ジカルボン酸成分の総モルは100モルであり、グリコール成分の総モルは100モルである。1つの態様では、コポリエステルは、100モルのTPAを含む二酸成分、及び62.5モルの1,4-CHDMと37.5モルのエチレングリコールとを含むグリコール成分を含み、ジカルボン酸成分の総モルは100モルであり、グリコール成分の総モルは100モルである。1つの態様において、本発明は、コポリエステルと難燃剤混合物とを含むコポリエステル組成物濃縮物を含み、濃縮物は、濃縮物の総重量を基準として15重量を上回る難燃剤を含む。1つの態様において、本発明は、上記のコポリエステル組成物のいずれかを含む物品を含む。1つの態様において、本発明は、上記コポリエステル組成物のいずれかを含む物品を含み、物品は押し出し、射出成形、又はカレンダリングによって製造される。1つの態様において、本発明は、上記コポリエステル組成物のいずれかを含むフィルム、シート又は異形材を含む。本発明の特定の実施態様及び実施例に関する下記の詳細な説明を参照することによって、本発明をより容易に理解することができる。本発明の目的に従って、本発明の特定の実施態様が発明の概要に記載されており、これらを以下にさらに詳しく説明する。また、本発明の他の実施態様もここに説明する。本発明は、コポリエステルと難燃剤の組み合わせとを含むコポリエステル組成物であって、コポリエステル組成物が良好な難燃性及び良好な耐パンクチャ性を呈するものを提供する。本発明は、衝撃特性を維持しながら難燃性を改善するために、2種のハロゲンフリー難燃性添加剤を組み合わせて使用することを伴う。難燃性添加剤のうちの一方は、アミン含有化合物である。他方は金属ホスフィン酸塩化合物である。難燃剤の組み合わせをコポリエステルと一緒に適宜の濃度で添加すると、UL94V0等級を達成し、そしてASTME-84に基づく試験時にはクラスA等級を達成する一方で、延性計装化衝撃特性ASTMD3763を維持する難燃化組成物が得られる。本発明において有用なコポリエステルは、芳香族二酸残基と、2種又は3種以上のグリコールの残基とを含む。本明細書中に使用されるコポリエステルという用語は、ポリエステルを含むものとし、また、1種又は2種以上の二官能性カルボン酸及び/又は多官能性カルボン酸と、1種又は2種以上の二官能性ヒドロキシル化合物及び/又は多官能性ヒドロキシル化合物とを反応させることによって調製された合成ポリマーを意味するものとする。典型的には、二官能性カルボン酸はジカルボン酸であってよく、二官能性ヒドロキシル化合物は二価アルコール、例えばグリコールであってよい。さらに、本出願において使用される互いに交換し得る二酸又はジカルボン酸という用語は、多官能性酸、例えば分岐剤を含む。本出願において使用されるグリコールという用語の一例としては、ジオール、グリコール、及び/又は多官能性ヒドロキシル化合物が挙げられる。或いは、二官能性カルボン酸は、ヒドロキシルカルボン酸、例えばp-ヒドロキシ安息香酸であってもよく、そして二官能性ヒドロキシル化合物は、2つのヒドロキシル官能基を有する芳香核、例えばヒドロキノンであってもよい。本明細書中に使用される残基という用語は、対応モノマーからの重縮合反応及び/又はエステル化反応によってポリマーに組み込まれた任意の有機構造を意味する。本明細書中に使用される反復単位は、カルボニルオキシ基を介して結合されたジカルボン酸残基とジオール残基とを有する有機構造を意味する。このように、例えばジカルボン酸残基は、ジカルボン酸モノマー又はこれと関連する酸ハロゲン化物、エステル、塩、無水物、又はこれらの混合物から誘導されてよい。従って本明細書中に使用されるジカルボン酸という用語は、ジカルボン酸、及び、ポリエステルを形成するためのジオールとの反応プロセスにおいて有用な、関連する酸ハロゲン化物、エステル、半エステル、塩、半塩、無水物、混合無水物、又はこれらの混合物を含む任意のジカルボン酸誘導体を含むものとする。本明細書中に使用されるテレフタル酸という用語は、テレフタル酸自体、及びその残基、並びに、ポリエステルを形成するためのジオールとの反応プロセスにおいて有用な、関連する酸ハロゲン化物、エステル、半エステル、塩、半塩、無水物、混合無水物、又はこれらの混合物を含む任意のテレフタル酸誘導体を含むものとする。改質用芳香族二酸という用語は、テレフタル酸以外の芳香族ジカルボン酸を意味する。改質用グリコールという用語は1,4-シクロヘキサンジメタノール以外のグリコールを意味する。1実施態様の場合、出発材料としてテレフタル酸を使用してよい。別の実施態様の場合、出発材料としてジメチルテレフタレートを使用してよい。別の実施態様の場合、出発材料として且つ/又は中間材料として、テレフタル酸とジメチルテレフタレートとの混合物を使用してよい。本発明に使用されるコポリエステルは典型的には、ジカルボン酸とジオールとから調製することができる。ジカルボン酸とジオールとは実質的に等しい比率で反応し、これらの対応残基としてコポリエステルポリマーに組み込まれる。従って、本発明のコポリエステルは、実質的に等しいモル比率の酸残基100モルとジオール及び/又は多官能性ヒドロキシル化合物残基100モルとを含有することができるので、反復単位の総モルは100モルに等しい。本開示に提供されたモルパーセンテージは従って、酸残基の総モル、ジオール残基の総モル、反復単位の総モルを基準としてよい。例えば、総酸残基を基準として30モルのイソフタル酸を含有するコポリエステルは、コポリエステルが全部で100モルの酸残基のうち、30モルのイソフタル酸残基を含有することを意味する。従って、酸残基100モル毎に30モルのイソフタル酸残基がある。別の例において、総ジオール残基を基準として30モルの1,4-シクロヘキサンジメタノールを含有するコポリエステルは、コポリエステルが全部で100モルのジオール残基のうち、30モルのシクロヘキサンジメタノール残基を含有することを意味する。従って、ジオール残基100モル毎に30モルの1,4-シクロヘキサンジメタノール残基がある。コポリエステルは70~100モルの芳香族二酸を含む。1実施態様では、コポリエステルは70~100モルのテレフタル酸TPAを含む。或いは、コポリエステルは80~100モルのTPA、又は90~100モルのTPA、又は95~100モルのTPA、又は100モルのTPAを含む。本開示の目的において、テレフタル酸及びジメチルテレフタレートという用語は相互に交換可能に使用される。テレフタル酸に加えて、本発明において有用なコポリエステルのジカルボン酸成分は、最大30モル、最大20モル、最大10モル、最大5モル、又は最大1モルの1種又は2種以上の改質用芳香族ジカルボン酸を含むことができる。さらに別の実施態様は0モルの改質用芳香族ジカルボン酸を含む。従って、1種又は2種以上の改質用芳香族ジカルボン酸が存在するならば、その量は前記終点値のうちのいずれか、例えば0.01~30モル、0.01~20モル、0.01~10モル、0.01~5モル、0.01~1モルを範囲とすることができる。1実施態様の場合、本発明において使用してよい改質用芳香族ジカルボン酸の一例としては、最大炭素原子数が20であり、線状、パラ配向型、又は対称であるものが挙げられる。本発明において使用されてよい改質用芳香族ジカルボン酸の一例としては、イソフタル酸、4,4’-ビフェニルジカルボン酸、1,4-、1,5-、2,6-、2,7-ナフタレンジカルボン酸、及びトランス-4,4’-スチルベンジカルボン酸、及びこれらのエステルが挙げられる。1実施態様の場合、改質用芳香族ジカルボン酸はイソフタル酸である。本発明において有用なコポリエステルのカルボン酸成分はさらに、最大10モルの、例えば最大5モル又は最大1モルの炭素原子数2~16の1種又は2種以上の脂肪族ジカルボン酸、例えばマロン酸、コハク酸、グルタル酸、アジピン酸、ピメリン酸、スベリン酸、アゼライン酸、及びドデカン二酸でさらに改質することができる。特定の実施態様は、0.01モル以上、例えば0.1モル以上、又は1モル以上、又は5モル以上、又は10モル以上の1種又は2種以上の改質用脂肪族ジカルボン酸を含むこともできる。さらに別の実施態様は0モルの改質用脂肪族ジカルボン酸を含有する。従って、1種又は2種以上の改質用脂肪族ジカルボン酸が存在するならば、その量は前記終点値のうちのいずれか、例えば0.01~10モル、及び0.1~10モルを範囲とすることができる。ジカルボン酸成分の総モルは100モルである。テレフタル酸のエステル、及び他の改質用ジカルボン酸又はこれらの対応するエステル及び/又は塩をジカルボン酸の代わりに使用してよい。ジカルボン酸エステルの好適な一例としては、ジメチル、ジエチル、ジプロピル、ジイソプロピル、ジブチル、及びジフェニルエステルが挙げられる。1実施態様の場合、エステルは、メチル、エチル、プロピル、イソプロピル、及びフェニルエステルのうちの少なくとも1種から選択される。本発明のコポリエステル組成物における有用なコポリエステルは、ジオール残基又は二酸残基の総モルパーセンテージを基準として、0~10モルパーセント、例えば0.01~5モルパーセント、0.01~1モルパーセント、0.05~5モルパーセント、0.05~1モルパーセント、又は0.1~0.7モルパーセントのそれぞれ1つ又は2つ以上の分岐モノマー残基を含むことができる。分岐モノマーはここでは分岐剤とも呼ばれ、3つ又は4つ以上のカルボキシル置換基、ヒドロキシル置換基、又はこれらの組み合わせを有している。特定の実施態様の場合、分岐モノマー又は分岐剤は、ポリエステルの重合前及び/又は重合中及び/又は重合後に添加してよい。本発明において有用なコポリエステルは、このように線状又は分岐状であり得る。分岐モノマーの一例としては、多官能性酸又は多官能性アルコール、例えばトリメリット酸、無水トリメリット酸、ピロメリット酸二無水物、トリメチロールプロパン、グリセロール、ペンタエリトリトール、クエン酸、酒石酸、及び3-ヒドロキシグルタル酸などが挙げられる。1実施態様の場合、分岐モノマー残基は、0.1~0.7モルパーセントの、下記のもの、すなわち無水トリメリット酸、ピロメリット酸二無水物、グリセロール、ソルビトール、1,2,6-ヘキサントリオール、ペンタエリトリトール、トリメチロールエタン、及び/又はトリメシン酸のうちの少なくとも1種から選択された1つ又は2つ以上の残基を含むことができる。分岐モノマーは、ポリエステル反応混合物に添加してよく、或いは例えば米国特許第5,654,347号明細書及び5,696,176号明細書分岐モノマーに関連するこれらの開示内容が、参照することにより本明細書中に組み入れられるに記載されているような濃縮物の形態のポリエステルとブレンドしてもよい。コポリエステルの下記実施態様の全ては、本発明の実施態様の全てにおいて有用である。特定の実施態様において、コポリエステルのグリコール成分はエチレングリコールと、1,4-シクロヘキサンジメタノールとを含む。1実施態様の場合、コポリエステルのグリコール成分は、1~65モルの1,4-シクロヘキサンジメタノールと、35~99モルのエチレングリコールとを含む。1実施態様の場合、コポリエステルのグリコール成分は、1~50モルの1,4-シクロヘキサンジメタノールと、50~99モルのエチレングリコールとを含む。1実施態様の場合、コポリエステルのグリコール成分は、約1~31モルの1,4-シクロヘキサンジメタノールと、約69~99モルのエチレングリコールとを含む。1実施態様の場合、コポリエステルのグリコール成分は、約31モルの1,4-シクロヘキサンジメタノールと、約69モルのエチレングリコールとを含む。1実施態様の場合、コポリエステルのグリコール成分は、約5~65モルの1,4-シクロヘキサンジメタノールと、約35~95モルのエチレングリコールとを含む。1実施態様の場合、コポリエステルのグリコール成分は、約5~50モルの1,4-シクロヘキサンジメタノールと、約50~95モルのエチレングリコールとを含む。1実施態様の場合、コポリエステルのグリコール成分は、約10~65モルの1,4-シクロヘキサンジメタノールと、約35~90モルのエチレングリコールとを含む。1実施態様の場合、コポリエステルのグリコール成分は、約10~50モルの1,4-シクロヘキサンジメタノールと、約50~90モルのエチレングリコールとを含む。1実施態様の場合、コポリエステルのグリコール成分は、約20~65モルの1,4-シクロヘキサンジメタノールと、約35~80モルのエチレングリコールとを含む。1実施態様の場合、コポリエステルのグリコール成分は、約20~50モルの1,4-シクロヘキサンジメタノールと、約50~80モルのエチレングリコールとを含む。1実施態様の場合、コポリエステルのグリコール成分は、約30~65モルの1,4-シクロヘキサンジメタノールと、約35~70モルのエチレングリコールとを含む。1実施態様の場合、コポリエステルのグリコール成分は、約30~50モルの1,4-シクロヘキサンジメタノールと、約50~70モルのエチレングリコールとを含む。1,4-シクロヘキサンジメタノールはシス、トランス、又は、例えばシス/トランス比60:40~40:60のこれらの混合物であってよい。別の実施態様の場合、トランス-1,4-シクロヘキサンジメタノールは60~80モルの量で存在することができる。或いは、1,2-及び1,3-シクロヘキサンジメタノールを個別に、又は互いに組み合わせて且つ/又は1,4-シクロヘキサンジメタノールと組み合わせて使用してよい。本発明の実施態様の全てにおいて有用なコポリエステル組成物のコポリエステル部分のグリコール成分は、エチレングリコール又は1,4-シクロヘキサンジメタノールではない、25モル以下の1種又は2種以上の改質用グリコールを含有することができ、1つの実施態様では、本発明において有用なコポリエステルは15モル未満の1種又は2種以上の改質用グリコールを含有してよい。別の実施態様の場合、本発明において有用なコポリエステルは10モル以下の1種又は2種以上の改質用グリコールを含有してよい。別の実施態様の場合、本発明において有用なコポリエステルは5モル以下の1種又は2種以上の改質用グリコールを含有してよい。別の実施態様の場合、本発明において有用なコポリエステルは3モル以下の1種又は2種以上の改質用グリコールを含有してよい。別の実施態様の場合、本発明において有用なコポリエステルは0モルの1種又は2種以上の改質用グリコールを含有してよい。特定の実施態様は、0.01モル以上、例えば0.1モル以上、1モル以上、5モル以上、又は10モル以上の1種又は2種以上の改質用グリコールを含有することもできる。従って1種又は2種以上の改質用グリコールが存在するならば、その量は前記終点値のうちのいずれか、例えば0.01~15モル、及び0.1~10モルを範囲とすることができる。本発明の全ての実施態様において有用なコポリエステルにおいて有用な改質用グリコールは、エチレングリコール及び1,4-シクロヘキサンジメタノール以外のジオールを意味し、その炭素原子数は2~16であってよい。好適な改質用グリコールの一例としては、1,2-プロパンジオール、1,3-プロパンジオール、ネオペンチルグリコール、1,4-ブタンジオール、1,5-ペンタンジオール、1,6-ヘキサンジオール、p-キシレングリコール、2,2,4,4-テトラメチルシクロブタン-1,3-ジオール又はこれらの混合物が挙げられる。別の実施態様では、改質用グリコールは1,3-プロパンジオール及び/又は1,4-ブタンジオールである。2種の難燃性材料のうちの第1のものは、メラミンとして知られている種類の窒素含有難燃剤に由来する材料である。この種類の材料の一例としてはメラミンシアヌレート、メラミンポリホスフェート、及びメラミンホスフェートが挙げられる。これらのメラミンはMelapurの商品名でBASFCibaから入手可能である。第2の難燃性材料は、金属ホスフィン酸塩として知られている種類の材料に由来するものである。この種類の材料の一例としては、ホスフィン酸アルミニウム又はホスフィン酸亜鉛が挙げられる。これらの金属ホスフィン酸塩は、Exolitの商品名でClariantから種々の形態で入手可能である。難燃性を改善するために2種類の難燃剤を組み合わせることが示唆されてはいるが、本発明の場合、難燃性コポリエステル組成物を達成するために使用する、コポリエステル中の難燃剤レベルが予想外に低い。ガラス繊維強化型ポリ1,4-ブチレンテレフタレート中の金属ホスフィン酸塩及びメラミンシアヌレートと組み合わされた金属ホスフィン酸塩の難燃性メカニズムUlrikeBSchartelBMacromolecularMaterialsandEngineering200293pp206217。Clariant及びBASFCibaの開示内容は、ポリマー量を基準として、より高いレベルの組み合わせ難燃剤を使用することを例示している。Clariantは2つの例、すなわち30のガラス繊維で充填された強化ナイロン66組成物と、30のガラス繊維で充填されたポリブチレンテレフタレートPBT組成物とを提供した。ナイロン66組成物の場合、UL94V0等級を達成するために必要となる難燃剤レベルは16であった。ナイロン66調製物はガラス繊維で30充填されているので、調製物中の難燃剤の有効パーセンテージは23であった。PBT組成物の場合、UL94V0等級を達成するために必要となる難燃剤レベルは20であった。この場合、UL94V0等級を達成するための、調製物中の難燃剤の有効パーセンテージは29であった。これとは異なり、本発明の特定の実施態様は、延性耐パンクチャ性計装化衝撃ASTMD3763を8ジュールを上回るように維持しながら、UL94V0等級の組み合わせを達成するために5のメラミンシアヌレートと5のホスフィン酸アルミニウムと90のコポリエステルとを使用する。コポリエステルの重量を基準としたこの10という難燃剤ローディング率は、上述のナイロン66及びPBTを使用したClariant及びBASFCibaの例よりも著しく低い。加えて、UL94V0等級又は衝撃特性を維持するがしかし両方の特性を維持することはない種々様々な難燃剤レベル及び組み合わせもある。2.5のホスフィン酸アルミニウム/2.5のメラミンシアヌレートを有する組成物、又は2.5ホスフィン酸アルミニウム/5のメラミンシアヌレートを有する組成物は耐パンクチャ性を維持したがしかしUL94V0等級を達成することはなかった。5のホスフィン酸アルミニウム/10のメラミンシアヌレートを有する組成物、又は10ホスフィン酸アルミニウム/5のメラミンシアヌレートを有する組成物は両方ともUL94V0等級を達成したが、しかし両組成物とも、耐パンクチャ性において脆性破壊を有した計装化衝撃ASTMD3763。本発明は、7.5~15の難燃剤添加率がUL94V0と耐パンクチャ性の維持との組み合わせをもたらすという予想外の発見である。1態様の場合、UL94V0等級であること、及び最大負荷時のエネルギーが少なくとも8ジュールであることを満たすのに有用な本発明のコポリエステル組成物は、7.5重量超~15重量未満の、メラミンと金属ホスフィン酸塩とを含む難燃剤混合物を含む。1態様の場合、本発明のコポリエステル組成物は、8重量超~15重量未満又は9重量超~13重量未満の、メラミンと金属ホスフィン酸塩とを含む難燃剤混合物を含み、重量はコポリエステルの重量を基準とする。UL94V0等級であること、及び最大負荷時のエネルギーが少なくとも8ジュールであることを満たすのに有用な本発明のコポリエステル組成物の全ての実施態様において、具体的な範囲の上記難燃剤混合物が有用である。1実施態様において、メラミンと金属ホスフィン酸塩との混合物を含む難燃剤混合物は、7.5重量超~15重量未満又は7.5重量超~約14重量又は7.5重量超~約13重量又は7.5重量超~約12重量又は7.5重量超~約11重量又は7.5重量超~約10重量又は7.5重量超~約9重量又は7.5重量超~約8重量であり、重量はコポリエステルの重量を基準とする。別の実施態様において、メラミンと金属ホスフィン酸塩との混合物を含む難燃剤混合物は、約8重量~15重量未満又は約8重量~約14重量又は約8重量~13重量又は約8重量~約12重量又は約8重量~約11重量又は約8重量~約10重量又は約8重量~約9重量であり、重量はコポリエステルの重量を基準とする。別の実施態様において、メラミンと金属ホスフィン酸塩との混合物を含む難燃剤混合物は、約9重量~15重量未満又は約9重量~約14重量又は約9重量~約13重量又は約9重量~約12重量又は約9重量~約11重量又は約9重量~約10重量であり、重量はコポリエステルの重量を基準とする。別の実施態様において、メラミンと金属ホスフィン酸塩との混合物を含む難燃剤混合物は、約10重量~15重量未満又は約10重量~約14重量又は約10重量~約13重量又は約10重量~約12重量又は約10重量~約11重量であり、重量はコポリエステルの重量を基準とする。別の実施態様において、メラミンと金属ホスフィン酸塩との混合物を含む難燃剤混合物は、約11重量~15重量未満又は約11重量~約14重量又は約11重量~約13重量又は約11重量~約12重量であり、重量はコポリエステルの重量を基準とする。別の実施態様において、メラミンと金属ホスフィン酸塩との混合物を含む難燃剤混合物は、約12重量~15重量未満又は約12重量~約14重量又は約12重量~約13重量であり、重量はコポリエステルの重量を基準とする。別の実施態様において、メラミンと金属ホスフィン酸塩との混合物を含む難燃剤混合物は、約13重量~15重量未満又は約13重量~約14重量であり、重量はコポリエステルの重量を基準とする。別の実施態様において、メラミンと金属ホスフィン酸塩との混合物を含む難燃剤混合物は、約14重量~15重量未満であり、重量はコポリエステルの重量を基準とする。本発明の特定の実施態様では、コポリエステル中の火炎液滴の発生は、2.5重量のホスフィン酸アルミニウム及び2.5重量のメラミンシアヌレート、又は2.5重量のホスフィン酸アルミニウム及び5重量のメラミンシアヌレートを有するコポリエステル組成物中で低減又は排除される。これにより、UL94V2等級がもたらされた。本発明の特定の実施態様は、上記コポリエステルのうちのいずれか、及び5重量未満のメラミンと5重量の金属ホスフィン酸塩とを含む難燃剤の組み合わせ、及び0.5~2.0重量のドリップ抑制剤を含むコポリエステル組成物を含む。ドリップ抑制剤はフルオロポリマーを含む。本発明の特定の実施態様は、上記コポリエステルのうちのいずれか、及びメラミンと金属ホスフィン酸塩との7.5重量未満の組み合わせを含む難燃剤の組み合わせ、及び0.5~2.0重量のドリップ抑制剤を含むコポリエステル組成物を含み、コポリエステル組成物はUL94V0等級を有する。本発明の特定の実施態様は、上記コポリエステルのうちのいずれか、及びメラミンと金属ホスフィン酸塩との約2.5重量未満の組み合わせを含む難燃剤の組み合わせ及び0.5~2.0重量のドリップ抑制剤を含むコポリエステル組成物を含み、コポリエステル組成物はUL94V0等級を有する。ドリップ抑制剤はフルオロポリマーを含む。フルオロポリマーの一例としてはTeflon登録商標が挙げられる。さらに、ナイロン66及びPBT中の使用レベルに関して上述したような、難燃性ポリマー及びプラスチックにおいて典型的に報告されている難燃剤量と比較して極めて少量の2種の難燃性添加剤を使用することによって、ASTME-84に基づいて試験すると、種々の建築基準法のクラスA又はクラス1を達成し得ることが判っている。Spectar登録商標14471コポリエステル及びProvistaNXT両方とも米国テネシー州Kingsport在EastmanChemicalCompanyから入手の試料を、種々の添加率のメラミンシアヌレート例えばCibaBASFのMelapurMC25及びホスフィン酸アルミニウム例えばClariantのExolitOP1240と一緒にコンパウンディングした。90のPETG/5のメラミンシアヌレート/5のホスフィン酸アルミニウムとから成る調製物を、セメントボード及び石膏ボードの両方に付着させ、そしてASTME-84に基づいて試験すると、調製物は種々の建築基準法のクラスA又はクラス1を達成した。96のPETG/2のメラミンシアヌレート/2のホスフィン酸アルミニウムとから成る調製物を、セメントボードに付着させ、そしてASTME-84に基づいて試験すると、調製物は種々の建築基準法のクラスA又はクラス1を達成した。96のProvistaNXT/2のメラミンシアヌレート/2ホスフィン酸アルミニウムとから成る調製物を、修正ASTME-84テストに従って試験し基板に付着させる代わりに、ワイヤメッシュによって支持された、10インチ幅、24フィート長のストリップにおいて試料を試験する、調製物は種々の建築基準法のクラスA又はクラス1を達成した。クラスA又はクラス1の可燃性等級は、火炎伝播指数flamespreadindex:FSIが25以下であり、煙発生指数smokedevelopedindex:SDIが450以下であることを必要とする。96のPETG/2のメラミンシアヌレート/2のホスフィン酸アルミニウムの調製物は、セメントボードに付着させると、15FSI及び250SDIを達成し、そしてTMA/2のメラミンシアヌレート/2のホスフィン酸アルミニウムで改質された96のPETGの調製物は5FSI及び250SDIを達成した。90のPETG/5のメラミンシアヌレート/5のホスフィン酸アルミニウムから、難燃剤成分濃度がより低い、96のPETG/2のメラミンシアヌレート/2のホスフィン酸アルミニウムまでの調製物の範囲は、クラスA又はクラス1等級を満たす。本発明の1実施態様では、FSI及びSDIの結果は、98のPETG/1のメラミンシアヌレート/1のホスフィン酸アルミニウムまでのより低い難燃剤成分濃度の調製物によってクラスA又はクラス1等級を満たすことが可能であることを示唆している。ASTME-84等級であること、及び最大負荷時のエネルギーが少なくとも8ジュールであることを満たすのに有用な本発明のコポリエステル組成物の全ての実施態様において、下記具体的な範囲の上記難燃剤混合物が有用である。1実施態様の場合、メラミンと金属ホスフィン酸との混合物を含む難燃剤混合物は2重量超~10重量又は2重量超~約9重量又は2重量超~約8重量又は2重量超~約7重量又は2重量超~約6重量又は2重量超~約5重量又は2重量超~約4重量又は2重量超~約3重量であり、重量はコポリエステルの重量を基準とする。別の実施態様の場合、メラミンと金属ホスフィン酸との混合物を含む難燃剤混合物は約3重量~10重量未満又は約3重量~約9重量又は約3重量~約8重量又は約3重量~約7重量又は約3重量~約6重量又は約3重量~約5重量又は約3重量~約4重量であり、重量はコポリエステルの重量を基準とする。別の実施態様の場合、メラミンと金属ホスフィン酸との混合物を含む難燃剤混合物は約4重量~10重量未満又は約4重量~約9重量又は約4重量~約8重量又は約4重量~約7重量又は約4重量~約6重量又は約4重量~約5重量であり、重量はコポリエステルの重量を基準とする。ASTMD256に記載されているようなノッチ付きアイゾッド衝撃強度が、一般的な靱性測定方法である。アイゾッド法によって試験すると、ポリマーは、試験片が破断して2つの別々の部分になる完全破断破壊モード、又は試験片が1つの部分のままである部分破断非破断欠損モードを呈することができる。完全破断欠損モードは低エネルギー破壊と関連付けられる。部分破断非破断欠損モードは高エネルギー破壊と関連付けられる。本発明において有用なコポリエステル組成物は、下記特性のうちの1つ又は2つ以上の特性を有することができる。1実施態様の場合、本発明において有用なコポリエステル組成物は、耐パンクチャ性によって示されるように、ASTMD3763に基づいて定義された100mmx100mmx1.5mm厚のプラークのバーによって、23°Cにおける最大負荷時の計装化エネルギー約14ジュールを呈する。1実施態様の場合、本発明において有用なコポリエステル組成物は、ASTMD3763に基づいて定義された100mmx100mmx1.5mm厚のプラークのバーによって、23°Cにおける最大負荷時の計装化エネルギー約8.0ジュールを呈する。1実施態様の場合、本発明において有用なコポリエステル組成物は、ASTMD3763に基づいて定義された100mmx100mmx1.5mm厚のプラークのバーによって、23°Cにおける最大負荷時の計装化エネルギー7.0ジュール超を呈する。メラミンシアヌレート/ホスフィン酸アルミニウムの組み合わせは、難燃剤なしのコポリエステルと比較してコポリエステルのノッチ付きアイゾッド衝撃強度を低下させた。本発明の特定の実施態様は、コポリエステル組成物のノッチ付きアイゾッド衝撃強度を改善するために耐衝撃性改質剤を含む。耐衝撃性改質剤は、例えばアクリロニトリルブタジエンスチレンABS、メチルメタクリレートブタジエンスチレンMBS、アクリルブチルアクリレートメチルアクリレート、コポリエステルエーテルコポリマーCOPE、EastmanChemicalCompanyの商品名ECDEL、エチレンメタクリレートコポリマーEMAC、脂肪族芳香族コポリエステルEastmanChemicalCompanyの商品名EastarBio、及び反応性アクリルエチレンアクリルエステルグリシジルメタクリレートを含むプラスチック及び/又はエラストマーを含む。本発明において有用なコポリエステル組成物のポリエステル部分は、文献から知られている方法によって、例えば均質溶液中のプロセスによって、溶融物中のエステル交換法によって、及び二相界面法によって形成することができる。好適な方法の一例としては、100°C~315°Cの温度で、0.1~760mmHgの温度で、コポリエステルを形成するのに十分な時間にわたって、1種又は2種以上のジカルボン酸と1種又は2種以上のグリコールとを反応させる工程が挙げられる。コポリエステルを生成する方法に関して米国特許第3,772,405号明細書を参照されたい。このような方法に関する開示内容は参照することによって本明細書中に組み込まれる。別の態様において、本発明は下記方法、すなわち:I初期コポリエステルを生成するのに十分な時間にわたって、150~240°Cの温度で、触媒の存在において本発明のコポリエステルのうちのいずれかに有用なモノマーを含む混合物を加熱し;II工程Iの初期コポリエステルを1~4時間にわたって240~320°Cの温度で加熱し;そしてIIIいかなる未反応グリコールをも除去することを含む方法によって生成されたコポリエステルを含むフィルム又はシートに関する。この方法において使用するのに適した触媒の一例としては、有機亜鉛又は錫化合物が挙げられる。このタイプの触媒の使用は当業者によく知られている。本発明において有用な触媒の例としては、酢酸亜鉛、ブチル錫tris-2-エチルヘキサノエート、ジブチル錫ジアセテート、及びジブチル錫オキシドが挙げられる。他の触媒の一例としては、チタン、亜鉛、マンガン、リチウム、ゲルマニウム、及びコバルトが挙げられる。触媒量は、触媒金属を基準として、そして最終ポリマーの重量を基準として、10ppm~20,000ppm又は10ppm~10,000ppm又は10ppm~5,000ppm又は10ppm~1,000ppm又は10ppm~500ppm又は10ppm~300ppm又は10ppm~250ppmであり得る。このプロセスはバッチ法又は連続法で実施することができる。典型的には、工程Iは50重量以上のグリコールが反応するまで実施することができる。工程Iは、大気圧~100psigの圧力下で実施してよい。本発明において有用な触媒のうちのいずれかとの関連において使用される反応生成物という用語は、触媒と、ポリエステルを形成する際に使用されるモノマーのいずれかとの重縮合又はエステル化反応の任意の生成物、並びに触媒と任意の他のタイプの添加剤との重縮合又はエステル化反応の生成物を意味する。典型的には、工程II及び工程IIIは同時に行うことができる。これらの工程は、当業者に知られた方法によって、例えば0.002psig~大気圧未満の圧力下に反応混合物を置くことによって、又は高温窒素ガスを混合物上に吹き付けることによって実施することができる。特定の実施態様の場合、コポリエステル濃縮物が、コポリエステル、及びメラミンと金属ホスフィン酸塩とを含む難燃剤の組み合わせを含み、難燃剤は、コポリエステル濃縮物の総重量を基準としてコポリエステル濃縮物の15重量超を占める。濃縮物中の難燃剤の組み合わせは、濃縮物の総重量を基準として、コポリエステル濃縮物の20重量超又は30重量超又は40重量超又は50重量超又は60重量超又は70重量超又は80重量超又は90重量超を占める。難燃性材料は、物品として最終的に形成するための数多くの方法で、濃縮形態でコポリエステル中に組み入れることができる。難燃剤をプラスチックコンパウンディングライン、例えば二軸コンパウンディングライン内に個々に又は一緒に組み込むことによって、コポリエステル組成物濃縮物を形成する。この事例において、コポリエステルペレットを4~6時間にわたって150°F~160°Fで乾燥させることによって、湿分を低減する。次いで、ペレットを押し出し機のスロート内に供給し、そして430~520°Fで溶融することによって、粘性の熱可塑性材料を生成する。或いは、難燃剤を予めブレンドし、単独の粉末として、ロスインウェイトフィーダによって添加するか、又はロスインウェイトフィーダにおいて個々に添加する。2つのスクリュの回転が難燃剤をコポリエステル中に分散する。次いで混合物をダイを通して押し出すことによって複数のストランドを生成する。特定の実施態様では、ストランドを水トラフに通すことによってペレットを冷却する。水トラフから出たらストランドを乾燥させ、そしてダイサー内に供給することによってストランドを切断してペレットにする。或いは混合物は、複数の開口を備えた円形の平らなプレートダイを通して水中に押し出すこともできる。平らなプレートダイは回転カッターを有している。回転カッターはストランドを、これらがダイから押し出されるのに伴ってスライスすることによりペレットを生成する。連続水流がペレットを冷却し、これらを乾燥区間、典型的には遠心分離器に搬送することによって、ペレットを水から分離する。或いは、難燃剤をプラスチックコンパウンディングライン、例えば2ロータ式連続コンパウンディングミキサ例えばFarrellContinuousMixer内に個々に又は一緒に組み込むことによって、コポリエステル組成物濃縮物を形成する。この事例では、コポリエステルペレットを150~160°Fで4~6時間にわたって乾燥させることによって湿分を低減する。コポリエステルペレット及び難燃剤を連続ミキサのスロート内に供給し、430°~520°Fで溶融して均質混合物にする。放出オリフィスの面積を変化させることによって、ミキサの出力速度を制御する。溶融物をスライスしてローフにし、2つのロールミル又は一軸押し出し機のスロートに供給することができる。溶融物が2ロール式ミルに供給される場合、溶融物はロールの一方を覆うことによって濃縮物シートを形成し、このシートを切断してストリップにし、これらのストリップは一軸押し出し機のスロートに供給される。次いで混合物を、ダイを通して押し出すことによって、複数のストランドを生成する。ストランドを水トラフに通すことによってペレットを冷却する。水トラフから出たらストランドを乾燥させ、そしてダイサー内に供給することによってストランドを切断してペレットにする。或いは混合物は、複数の開口を備えた円形の平らなプレートダイを通して水中に押し出すこともできる。平らなプレートダイは回転カッターを有している。回転カッターはストランドを、これらがダイから押し出されるのに伴ってスライスすることによりペレットを生成する。連続水流がペレットを冷却し、これらを乾燥区間、典型的には遠心分離器に搬送することによって、ペレットを水から分離する。ローフ比較的大きい濃縮物部分が一軸押し出し機に供給される事例では、混合物をダイを通して押し出すことによって複数のストランドを生成する。ストランドを水トラフに通すことによってペレットを冷却することができる。水トラフから出たらストランドを乾燥させ、そしてダイサー内に供給することによってストランドを切断してペレットにする。或いは混合物は、複数の開口を備えた円形の平らなプレートダイを通して水中に押し出すこともできる。平らなプレートダイは回転カッターを有している。回転カッターはストランドを、これらがダイから押し出されるのに伴ってスライスすることによりペレットを生成する。連続水流がペレットを冷却し、これらを乾燥区間、典型的には遠心分離器に搬送することによって、ペレットを水から分離する。或いは、難燃剤を高強度ミキサ、例えばBanbury登録商標バッチ型ミキサ内に個々に又は一緒に組み込むことによって、コポリエステル組成物濃縮物を形成する。この事例では、コポリエステルペレットを150~160°Fで4~6時間にわたって乾燥させることによって湿分を低減することができる。コポリエステルペレット及び難燃剤を高強度ミキサ内に装入し、そしてペレット/難燃剤混合物を圧縮するようにラムを混合チャンバ内に降下させる。2つの回転ミキサブレードがペレットを溶融し、そして難燃剤を溶融物中に分散する。所期温度に達したら、ミキサ底部でドアを開き、混合物を2ロールミルに落下させる。次いで2ロールミルから生じたリボンを一軸押し出し機に供給することができる。次いで混合物を、ダイを通して押し出すことによって複数のストランドを生成する。ストランドを水トラフに通すことによってペレットを冷却することができる。水トラフから出たらストランドを乾燥させ、そしてダイサー内に供給することによってストランドを切断してペレットにする。或いは混合物は、複数の開口を備えた円形の平らなプレートダイを通して水中に押し出すこともできる。平らなプレートダイは回転カッターを有している。回転カッターはストランドを、これらがダイから押し出されるのに伴ってスライスすることによりペレットを生成する。連続水流がペレットを冷却し、これらを乾燥区間、典型的には遠心分離器に搬送することによって、ペレットを水から分離する。本発明において有用なフィルム及び/又はシートは、当業者には明らかないかなる厚さを有することもできる。1実施態様において、本発明のフィルムの厚さは30ミル未満又は20ミル未満又は10ミル未満又は5ミル未満である。1実施態様の場合、本発明のシートの厚さは30ミル未満である。1実施態様の場合、本発明のシートの厚さは30ミル~100ミル又は30ミル~200ミル又は3ミル~500ミルである。本発明はさらに、本発明のポリマー組成物を含むフィルム及び/又はシートに関する。ポリエステルをフィルム及び/又はシートに形成する方法は当業者によく知られている。本発明のフィルム及び/又はシートの一例としては、押し出しフィルム及び/又はシート、カレンダリング加工フィルム及び/又はシート、圧縮成形フィルム及び/又はシート、射出成形フィルム又はシート、及び溶液流延フィルム及び/又はシートが挙げられる。フィルム及び/又はシートの製造方法の一例としては、押し出し、カレンダリング、押し出し成形、圧縮成形、及び溶液流延が挙げられる。これらのフィルム又はシートは、更なる処理、例えば延伸一軸又は二軸、ヒートセット、表面処理などによって形成されてよく、又はこのような処理を施してよい。本発明は、コポリエステル組成物を含むプラスチック物品を含む。プラスチック物品は、例えば、連続的なフラットシート又は異形材を製造するためのコポリエステル組成物の押し出し、又は不連続な物品を形成するための射出成形、又は連続的なフィルム又はシートを製造するためのカレンダリングを含むプロセスによって形成してよい。本発明の1実施態様はフラットシート又は異形材を含む。シート又は異形材は、フラットシート又は異形材を製造するためにコポリエステル組成物を押し出すことによって調製される。この事例では、コポリエステル組成物のペレットを150~160°Fで4~6時間にわたって乾燥させ、次いで一軸押し出し機、二軸押し出し機、又は円錐二軸押し出し機に供給する。コポリエステル組成物ペレットをスクリュによって押し出し機バレルの下流に搬送して圧縮することによって、ペレットを溶融し、そして押し出し機の端部から溶融物を放出する。溶融物をスクリーニング装置に通すことによって破片を除去し、且つ/又はメルトポンプに通すことによって、押し出し機に起因する圧力変動を低減する。次いで溶融物をダイに通すことにより、連続的なフラットシートを形成するか、又は異形材用ダイ内に供給することによって、連続的な形状を形成する。フラットシート用ダイを含む本発明の1実施態様の場合、溶融物を典型的には3つの、一連の金属ロール上に押し出すことにより、溶融物を冷却し、そしてシート上に仕上げを施す。フラットシートを次いで、シートを冷却するのに十分な距離又は時間にわたって、連続シートの形態で搬送する。次いでシートを所期の幅にトリミングし、次いで巻き上げてロールにするか、又は剪断又は鋸引きによって所期寸法のシート形態にする。フラットシートは、機械的手段によって成形物品にすることにより、所期の成形物品を形成し、次いで水で噴霧すること、又は水トラフを通して搬送すること、又は成形物品上に空気を吹き付けることによって冷却する。次いで物品を所期長さに鋸引き又は剪断する。異形材用ダイの場合、ダイは、成形材の所期形状を製造するように設計される。ダイから出た後、水で噴霧すること、又は水トラフを通して搬送すること、又は成形物品上に空気を吹き付けることによって異形材を冷却する。次いで異形材を所期長さに鋸引き又は剪断する。本発明の別の実施態様は、ニートコポリエステルペレットと難燃剤の濃縮物とを混合し、次いでコポリエステル組成物を押し出すことを含む。難燃剤濃縮物は単独のペレットとしてコンパウンディングすることができ、或いは、メラミンシアヌレート又はホスフィン酸アルミニウムを含有する2種の別個のペレットとしてコンパウンディングすることによって、難燃剤成分の比を所望の場合に変化させることができる。ペレットを押し出し前に4~6時間にわたって150°F~160°Fで乾燥させる。低強度ミキサ、例えばリボンブレンダ、タンブラ、又は円錐スクリュブレンダ内でブレンドした後、ペレットを別々に又は一緒に乾燥させる。次いで、例えば一軸押し出し機、二軸押し出し機、又は円錐二軸押し出し機を含む押し出し機にペレットを供給する。ペレットをスクリュによって押し出し機バレルの下流に搬送して圧縮することによって、ペレットを溶融し、そして押し出し機の端部から溶融物を放出する。溶融物を典型的にはスクリーニング装置に通すことによって破片を除去し、且つ/又はメルトポンプに通すことによって、押し出し機に起因する圧力変動を低減する。次いで溶融物をダイに通すことにより、連続的なフラットシートを形成するか、又は異形材用ダイ内に供給することによって、連続的な形状を形成する。フラットシート用ダイの場合、溶融物を典型的には3つの、一連の金属ロール上に押し出すことにより、溶融物を冷却し、そしてシート上に仕上げを施す。フラットシートを次いで、シートを冷却するのに十分な距離又は時間にわたって、連続シートの形態で搬送する。次いでシートを所期の幅にトリミングし、次いで巻き上げてロールにするか、又は剪断又は鋸引きによってシート形態にする。フラットシートは、機械的手段によって成形物品にすることにより、所期の成形物品を形成し、次いで水で噴霧すること、又は水トラフを通して搬送すること、又は成形物品上に空気を吹き付けることによって冷却することもできる。次いで物品を所期長さに鋸引き又は剪断することができる。フィルムの場合、フィルムは巻き上げてロールにしてよい。異形材用ダイの場合、ダイは、物品の所期形状を製造するように設計される。ダイから出た後、水で噴霧すること、又は水トラフを通して搬送すること、又は成形物品上に空気を吹き付けることによって異形材を冷却することができる。次いで異形材を所期長さに鋸引き又は剪断することができる。本発明の別の実施態様は、コポリエステルと難燃剤とを含むコポリエステル組成物のペレットを押し出すことにより、射出成形物品を製造することを含む。この事例において、ペレットを4~6時間にわたって150°F~160°Fで乾燥させることによって、ペレットを乾燥させ、これらのペレットを往復式一軸押し出し式に供給する。スクリュの回転及び往復作用によってペレットを溶融する。ペレットが所期温度に達したら、押し出し機の端部でゲートを開き、そして溶融プラスチックをスクリュによって、加熱された型内にポンピングすることによって、所期形状の物品を形成する。型が充填されたら、型を通して冷却剤をポンピングすることによって、型及び溶融プラスチックを冷却する。プラスチックが固化されたら、型を開きそして物品を型から取り出す。本発明の別の実施態様は、ニートコポリエステルペレットと2種の難燃剤の混合物とを混合し、次いでコポリエステル組成物を押し出すことによって、射出成形物品を製造することを含む。難燃剤濃縮物はコポリエステルと一緒に、単独のペレットとしてコンパウンディングすることができ、或いは、メラミンシアヌレート又はホスフィン酸アルミニウムを含有する2種の別個のペレットとしてコンパウンディングすることによって、コポリエステル組成物中の難燃剤の所期比を提供することができる。ペレットを4~6時間にわたって150°F~160°Fで乾燥させ、次いで往復式一軸押し出し機に供給する。例えばリボンブレンダ、タンブラ、又は円錐スクリュブレンダを含む低強度ミキサ内でブレンドした後、ペレットを別々に又は一緒に乾燥させることができる。ペレットが所期温度に達したら、押し出し機の端部でゲートを開き、そして溶融プラスチックをスクリュによって、加熱された型内にポンピングすることによって、所期形状の物品を形成する。型が充填されたら、型を通して冷却剤をポンピングすることによって、型及び溶融プラスチックを冷却する。プラスチックが固化されたら、型を開きそして物品を型から取り出す。本発明の別の実施態様は、ニートコポリエステルペレットと難燃剤の濃縮物とを混合することによって、コポリエステル組成物を形成し、次いでコポリエステル組成物をカレンダリングすることによりフィルム製品を製造することを含む。カレンダリングは、連続的な共回転平行ローラを介してフィルム又はシートを形成するよく知られた方法である。カレンダリング法において、ペレットは、事前乾燥されることを必要としない。それというのも処理温度が十分に低い350°~400°Fので、ポリエステルの分解及び加水分解が有意な量では発生しないからである。或いは難燃剤はコポリエステルと、メラミンシアヌレートとホスフィン酸アルミニウムとの両方を含有する単独のペレットとして混合することもでき、又は、メラミンシアヌレート又はホスフィン酸アルミニウムを含有する2種の別個のペレットとして混合することによって、難燃剤成分の比を変化させることもできる。或いは、難燃剤粉末形態とコポリエステルペレットとをミキサで混合することができ、これはコポリエステル組成物の事前コンパウンディングされたペレットなしでカレンダに供給される。コポリエステル組成物は、例えばBussKokneader、プラネタリギア押し出し機を含む高強度のミキサ又は押し出し機、Farrell連続ミキサ、二軸押し出し機、又はBanbury登録商標型ミキサを使用することによって溶融してよい。次いで溶融物をカレンダに搬送する。カレンダは典型的には、事実上3つ又は4つ以上の大型直径の加熱済みローラのシステムから成っている。これらのローラは高粘度プラスチックをフィルム又はシートに変換する。フラットシート又はフィルムを連続ウェブの形態で搬送することによってシートを冷却する。次いでこれを所期の幅にトリミングし、次いで巻き上げてロールにするか、又は剪断又は鋸引きによってシート形態にする。コポリエステル組成物は、難燃剤の濃縮物及びコポリエステルを混合又はブレンドすることによって調製してよい。コポリエステル組成物は或いは、難燃剤濃縮物とコポリエステルとをブレンドすることによってコポリエステル組成物を形成することに関して前述した混合法又はブレンド法のいずれかを用いて、難燃剤をコポリエステルと直接にブレンドすることによって調製してもよい。2種の難燃剤はコポリエステルと同時に又は順次に混合又はブレンドしてよい。本発明の他の実施態様を下に示す。項目1.コポリエステル組成物であって:該コポリエステル組成物はa85重量超~約98重量のコポリエステルを含み、該コポリエステルはi70~100モルのテレフタル酸残基と、0~30モルの炭素原子数8~12の改質用芳香族二酸残基とを含む二酸成分;及びii1~50モルのシクロヘキサンジメタノール残基と50~99モルの炭素原子数2~20の改質用グリコールとを含むグリコール成分を含み;該コポリエステル組成物はさらにbiメラミンとii金属ホスフィン酸塩とを含む、2重量超~15重量未満の難燃剤混合物を含み、該コポリエステル組成物はUL94V0等級又はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、該グリコール成分の総モルは100モルである、コポリエステル組成物。項目2.該難燃剤混合物が8~14重量である、項目1に記載のコポリエステル組成物。項目3.該難燃剤混合物が9~13重量である、項目1に記載のコポリエステル組成物。項目4.該難燃剤混合物が2~8重量である、項目1に記載のコポリエステル組成物。項目5.該難燃剤混合物が2~4重量である、項目1に記載のコポリエステル組成物。項目6.該メラミンがメラミンイソシアヌレート、メラミンポリホスフェート、メラミンホスフェート、又はこれらの混合物を含む、項目1に記載のコポリエステル組成物。項目7.該金属ホスフィン酸塩は、ホスフィン酸アルミニウム、ホスフィン酸亜鉛、又はこれらの混合物を含む、項目1に記載のコポリエステル組成物。項目8.該難燃剤混合物が少なくとも2.5重量の該メラミン又は該金属ホスフィン酸塩を含む、項目1に記載のコポリエステル組成物。項目9.該難燃剤混合物が少なくとも5重量の該メラミン又は該金属ホスフィン酸塩を含む、項目1に記載のコポリエステル組成物。項目10.該難燃剤混合物が少なくとも10重量の該メラミン又は該金属ホスフィン酸塩を含む、項目1に記載のコポリエステル組成物。項目11.該難燃剤混合物がそれぞれ少なくとも5重量の該メラミン及び該金属ホスフィン酸塩を含む、項目1に記載のコポリエステル組成物。項目12.該コポリエステル組成物は、ASTMD3763に基づいて100mmx100mmx1.5mmのプラーク上で測定して、最大負荷時エネルギーが約10ジュールよりも大きい、項目1に記載のコポリエステル組成物。項目13.該コポリエステル組成物は、ASTMD3763に基づいて100mmx100mmx1.5mmのプラーク上で測定して、最大負荷時エネルギーが約12ジュールよりも大きい、項目1に記載のコポリエステル組成物。項目14.該コポリエステル組成物は、ASTMD3763に基づいて100mmx100mmx1.5mmのプラーク上で測定して、最大負荷時エネルギーが約14ジュールよりも大きい、項目1に記載のコポリエステル組成物。項目15.該コポリエステル組成物はさらに耐衝撃性改質剤を含む、項目1に記載のコポリエステル組成物。項目16.該コポリエステル組成物はさらにアンチドリップ剤を含む、項目1に記載のコポリエステル組成物。項目17.該アンチドリップ剤はフルオロポリマーを含む、項目16に記載のコポリエステル組成物。項目18.コポリエステル組成物の製造方法であって、該方法は、ai70~100モルのテレフタル酸残基と、0~30モルの炭素原子数8~12の改質用芳香族二酸残基とを含む二酸成分;及びii1~50モルのシクロヘキサンジメタノール残基と50~99モルの炭素原子数2~20の改質用グリコールとを含むグリコール成分を含む、85重量超~約98重量のコポリエステルと;bメラミンと金属ホスフィン酸塩とを含む、2重量超~15重量未満の難燃剤混合物とを、該コポリエステル組成物を形成するためにブレンドすることを含み、該コポリエステル組成物はUL94V0等級又はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、該グリコール成分の総モルは100モルである、コポリエステル組成物の製造方法。項目19.該ブレンドすることが、二軸コンパウンディング、2ロータ連続コンパウンディング、Banbury登録商標バッチミキサ、又はこれらの組み合わせのうちの少なくとも1つを含む、項目18に記載の方法。項目20.コポリエステル組成物を含む物品であって:該コポリエステル組成物を形成するために、該コポリエステル組成物は、a85重量超~約98重量未満のコポリエステルを含み、該コポリエステルはi70~100モルのテレフタル酸残基と、0~30モルの炭素原子数8~12の改質用芳香族二酸残基とを含む二酸成分;及びii1~50モルのシクロヘキサンジメタノール残基と50~99モルの炭素原子数2~20の改質用グリコールとを含むグリコール成分を含み;該コポリエステル組成物はさらに、bメラミンと金属ホスフィン酸塩とから成る、2重量超~15重量未満の難燃剤混合物を含み、該コポリエステル組成物はUL94V0等級又はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む物品。項目21.該物品が、押し出し、射出成形、又はカレンダリングによって製造される、項目20に記載の物品。項目22.該物品が、フィルム、シート又は異形材である、項目20に記載の物品。項目23.コポリエステル組成物であって:該コポリエステル組成物はa85~92.5重量のコポリエステルを含み、該コポリエステルはi70~100モルのテレフタル酸残基と、0~30モルの炭素原子数8~12の改質用芳香族二酸残基とを含む二酸成分;及びii1~50モルのシクロヘキサンジメタノール残基と50~99モルの炭素原子数2~20の改質用グリコールとを含むグリコール成分を含み;該コポリエステル組成物はさらにbiメラミンとii金属ホスフィン酸塩とを含む、7.5重量超~15重量未満の難燃剤混合物を含み、該コポリエステル組成物はUL94V0等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物。項目24.該難燃剤混合物が8~14重量である、項目23に記載のコポリエステル組成物。項目25.該難燃剤混合物が9~13重量である、項目23に記載のコポリエステル組成物。項目26.該メラミンがメラミンイソシアヌレート、メラミンポリホスフェート、メラミンホスフェート、又はこれらの混合物を含む、項目23に記載のコポリエステル組成物。項目27.該金属ホスフィン酸塩は、ホスフィン酸アルミニウム、ホスフィン酸亜鉛、又はこれらの混合物を含む、項目23に記載のコポリエステル組成物。項目28.該難燃剤混合物が少なくとも2.5重量の該メラミン又は該金属ホスフィン酸塩を含む、項目23に記載のコポリエステル組成物。項目29.該難燃剤混合物が少なくとも5重量の該メラミン又は該金属ホスフィン酸塩を含む、項目23に記載のコポリエステル組成物。項目30.該難燃剤混合物がそれぞれ少なくとも10重量の該メラミン及び該金属ホスフィン酸塩を含む、項目23に記載のコポリエステル組成物。項目31.該難燃剤混合物がそれぞれ少なくとも5重量の該メラミン及び該金属ホスフィン酸塩を含む、項目23に記載のコポリエステル組成物。項目32.該コポリエステル組成物は、ASTMD3763に基づいて100mmx100mmx1.5mmのプラーク上で測定して、最大負荷時エネルギーが約10ジュールよりも大きい、項目23に記載のコポリエステル組成物。項目33.該コポリエステル組成物は、ASTMD3763に基づいて100mmx100mmx1.5mmのプラーク上で測定して、最大負荷時エネルギーが約12ジュールよりも大きい、項目23に記載のコポリエステル組成物。項目34.該コポリエステル組成物は、ASTMD3763に基づいて100mmx100mmx1.5mmのプラーク上で測定して、最大負荷時エネルギーが約14ジュールよりも大きい、項目23に記載のコポリエステル組成物。項目35.該コポリエステル組成物はさらに耐衝撃性改質剤を含む、項目23に記載のコポリエステル組成物。項目36.該コポリエステル組成物はさらにアンチドリップ剤を含む、項目23に記載のコポリエステル組成物。項目37.該アンチドリップ剤はフルオロポリマーを含む、項目36に記載のコポリエステル組成物。項目38.コポリエステル組成物の製造方法であって、該方法は、ai70~100モルのテレフタル酸残基と、0~30モルの炭素原子数8~12の改質用芳香族二酸残基とを含む二酸成分;及びii1~50モルのシクロヘキサンジメタノール残基と50~99モルの炭素原子数2~20の改質用グリコールとを含むグリコール成分を含む、85重量超~約92.5重量未満のコポリエステルと;bメラミンと金属ホスフィン酸塩とを含む、7.5重量超~15重量未満の難燃剤混合物とを、該コポリエステル組成物を形成するためにブレンドすることを含み、該コポリエステル組成物はUL94V0等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、該グリコール成分の総モルは100モルである、コポリエステル組成物の製造方法。項目39.該ブレンドすることが、二軸コンパウンディング、2ロータ連続コンパウンディング、Banbury登録商標バッチミキサ、又はこれらの組み合わせのうちの少なくとも1つを含む、項目38に記載の方法。項目40.コポリエステル組成物を含む物品であって:該コポリエステル組成物を形成するために、該コポリエステル組成物は、a85重量超~92.5重量未満のコポリエステルを含み、該コポリエステルはi70~100モルのテレフタル酸残基と、0~30モルの炭素原子数8~12の改質用芳香族二酸残基とを含む二酸成分;及びii1~50モルのシクロヘキサンジメタノール残基と50~99モルの炭素原子数2~20の改質用グリコールとを含むグリコール成分を含み;該コポリエステル組成物はさらに、bメラミンと金属ホスフィン酸塩とから成る、7.5重量超~15重量未満の難燃剤混合物を含み、該コポリエステル組成物はUL94V0等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む物品。項目41.押し出し、射出成形、又はカレンダリングによって製造される、項目40に記載の物品。項目42.該物品が、フィルム、シート又は異形材である、項目40に記載の物品。項目43.コポリエステル組成物であって:該コポリエステル組成物はa90重量超~約98重量のコポリエステルを含み、該コポリエステルはi70~100モルのテレフタル酸残基と、0~30モルの炭素原子数8~12の改質用芳香族二酸残基とを含む二酸成分;及びii1~50モルのシクロヘキサンジメタノール残基と50~99モルの炭素原子数2~20の改質用グリコールとを含むグリコール成分を含み;該コポリエステル組成物はさらにbiメラミンとii金属ホスフィン酸塩とを含む、2重量超~10重量未満の難燃剤混合物を含み、該コポリエステル組成物はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物。項目44.該難燃剤混合物が2~8重量である、項目43に記載のコポリエステル組成物。項目45.該難燃剤混合物が2~4重量である、項目43に記載のコポリエステル組成物。項目46.該メラミンがメラミンイソシアヌレート、メラミンポリホスフェート、メラミンホスフェート、又はこれらの混合物を含む、項目43に記載のコポリエステル組成物。項目47.該金属ホスフィン酸塩は、ホスフィン酸アルミニウム、ホスフィン酸亜鉛、又はこれらの混合物を含む、項目43に記載のコポリエステル組成物。項目48.該難燃剤混合物が少なくとも2.5重量の該メラミン又は該金属ホスフィン酸塩を含む、項目43に記載のコポリエステル組成物。項目49.該難燃剤混合物が少なくとも5重量の該メラミン又は該金属ホスフィン酸塩を含む、項目43に記載のコポリエステル組成物。項目50.該難燃剤混合物が少なくとも2重量の該メラミン又は該金属ホスフィン酸塩を含む、項目43に記載のコポリエステル組成物。項目51.該難燃剤混合物がそれぞれ少なくとも1重量の該メラミン及び該金属ホスフィン酸塩を含む、項目43に記載のコポリエステル組成物。項目52.該コポリエステル組成物は、ASTMD3763に基づいて100mmx100mmx1.5mmのプラーク上で測定して、最大負荷時エネルギーが約10ジュールよりも大きい、項目43に記載のコポリエステル組成物。項目53.該コポリエステル組成物は、ASTMD3763に基づいて100mmx100mmx1.5mmのプラーク上で測定して、最大負荷時エネルギーが約12ジュールよりも大きい、項目43に記載のコポリエステル組成物。項目54.該コポリエステル組成物は、ASTMD3763に基づいて100mmx100mmx1.5mmのプラーク上で測定して、最大負荷時エネルギーが約14ジュールよりも大きい、項目43に記載のコポリエステル組成物。項目55.該コポリエステル組成物はさらに耐衝撃性改質剤を含む、項目43に記載のコポリエステル組成物。項目56.該コポリエステル組成物はさらにアンチドリップ剤を含む、項目43に記載のコポリエステル組成物。項目57.該アンチドリップ剤はフルオロポリマーを含む、項目43に記載のコポリエステル組成物。項目58.コポリエステル組成物の製造方法であって、該方法は、ai70~100モルのテレフタル酸残基と、0~30モルの炭素原子数8~12の改質用芳香族二酸残基とを含む二酸成分;及びii1~50モルのシクロヘキサンジメタノール残基と50~99モルの炭素原子数2~20の改質用グリコールとを含むグリコール成分を含む、90重量超~約98重量のコポリエステルと;bメラミンと金属ホスフィン酸塩とを含む、2重量超~10重量未満の難燃剤混合物とを、該コポリエステル組成物を形成するためにブレンドすることを含み、該コポリエステル組成物はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、該グリコール成分の総モルは100モルである、コポリエステル組成物の製造方法。項目59.該ブレンドすることが、二軸コンパウンディング、2ロータ連続コンパウンディング、Banbury登録商標バッチミキサ、又はこれらの組み合わせのうちの少なくとも1つを含む、項目58に記載の方法。項目60.コポリエステル組成物を含む物品であって:該コポリエステル組成物を形成するために、該コポリエステル組成物は、a90重量超~98重量未満のコポリエステルを含み、該コポリエステルはi70~100モルのテレフタル酸残基と、0~30モルの炭素原子数8~12の改質用芳香族二酸残基とを含む二酸成分;及びii1~50モルのシクロヘキサンジメタノール残基と50~99モルの炭素原子数2~20の改質用グリコールとを含むグリコール成分を含み;該コポリエステル組成物はさらに、bメラミンと金属ホスフィン酸塩とから成る、2重量超~10重量未満の難燃剤混合物を含み、該コポリエステル組成物はASTME-84に基づくクラス1又はクラスA等級を有しており、該コポリエステル組成物は、ASTMD3763に基づいて100mmx100mmx1.5mmのプラーク上で測定して、最大負荷時エネルギーが8ジュールよりも大きく、該重量は、該コポリエステルの重量に基づき、そして該ジカルボン酸成分の該総モルは100モルであり、そして該グリコール成分の総モルは100モルである、コポリエステル組成物を含む物品。項目61.押し出し、射出成形、又はカレンダリングによって製造される、項目60に記載の物品。項目62.該物品が、フィルム、シート又は異形材である、項目60に記載の物品。本発明はさらに、好ましい実施態様の下記例によって説明することができるが、言うまでもなくこれらの例は、例示のために含まれているにすぎず、他に特に断りのない限り本発明の範囲を限定しようとするものではない。下記の略語を使用する:kNはキロニュートンであり;Jはジュールであり;NBはパーセント非破断percentnobreakであり;J/mは1メートル当たりのジュールであり;LOIは強熱減量であり;wt.は重量パーセントであり;TGAはサーモグラフィ分析であり;TPAはテレフタル酸であり;そして1,4-CHDMは1,4-シクロヘキサンジメタノールである。PETGはグリコール改質型ポリエチレンテレフタレートである。例において使用されるPETGは、EastmanChemicalCompanyから入手可能なSpectar登録商標14471又はProvistaNXTである。APETEN001、Eastar登録商標15086、EB063及びTiGlaze登録商標STは、EastmanChemicalCompanyから入手可能なコポリエステルである。Spectar登録商標14471又はProvistaNXTと難燃剤とを約450°Fで30mmの二軸コンパウンディング押し出し機内で混合してそれぞれの調製物から成るペレットを形成することにより、試料を同様に調製した。次いで、それぞれの調製物試料を射出成形することによって、可燃性、引張り特性、計装化衝撃、アイゾッド衝撃、限界酸素指数、及び熱重量分析のための試験試料を生成した。Spectar登録商標14471又はProvistaNXT及び難燃剤濃縮物のペレットを混合し、そしてほぼ450°Fの押し出しラインでシートを押し出すことによって、ASTME84のためにシート試料を調製した。ASTMD638の場合、タイプIの引張りバークロスヘッド速度は50.8mm/分であった。ASTMD256の場合、ノッチ付きアイゾッド、方法Aは試料1.5mm厚を使用した。ノッチなしアイゾッド測定の場合、試料1.5mm厚においてASTMD4812を用いた。ASTMD3763の場合、所期速度は約3.2メートル/秒であり、タップの最大力範囲は17.9kNであり、試料支持直径クランプ内径は76.0mmであり、そしてタップ直径は12.8mmである。UL94の場合、試験はセクション850W20mm垂直燃焼試験:V-0、V-1又はV2を用いた。例1:メラミンシアヌレート及びホスフィン酸アルミニウムを使用した難燃性コポリエステル組成物90のSpectar登録商標14471と、5のメラミンシアヌレートと、5のホスフィン酸アルミニウムとから成る調製物は、改善された難燃性と耐パンクチャ性との組み合わせを生み出すことが判った。100mmx100mmx1.5mmのプラークにおいて、5のメラミンシアヌレート/5のホスフィン酸アルミニウムの組み合わせは、UL94V0可燃性等級をもたらし、また、100のSpectar登録商標14471調製物と比較してASTMD3763に基づく耐パンクチャ衝撃性をほとんど低下させず、そしてASTMD256に基づくノッチなしアイゾッド測定では破断しなかった。例2:難燃性コポリエステル組成物のASTME-84の結果例1と同じ調製物を厚さ0.060インチで押し出し、製造業者の指示書を用いて3MFastbond30接着剤を使用して石膏ボードに接着させ、そしてASTME-84に基づいて試験した。結果は、この調製物の火炎伝播指数が25であり、煙発生指数が185であることを示した。このことは、種々の建築基準法のクラスA又はクラス1の内装可燃性分類を表す。例1a:非難燃性コポリエステル組成物難燃剤を含まない100のSpectar登録商標14471の調製物はUL94等級がV-2であり、ASTMD256及びASTMD4812に基づくノッチ付き及びノッチなしのアイゾッド強度試験において破断を生じさせず、そして計装化衝撃ASTMD3637において延性破壊をもたらさない。例2a:非難燃性コポリエステル組成物のASTME-84結果例1aと同じ調製物を厚さ0.060インチで押し出し、製造業者の指示書を用いて3MFastbond30接着剤を使用して石膏ボードに接着させ、そしてASTME-84に基づいて試験した。結果は、この調製物の火炎伝播指数が80であり、煙発生指数が500であることを示した。この材料は、建築基準法要件に分類されない。それというのも煙発生指数が450の限界を上回っているからである。例3a:メラミンシアヌレート及びホスフィン酸アルミニウムを使用した難燃性コポリエステル組成物85のSpectar登録商標14471と、5のメラミンシアヌレートと、10のホスフィン酸アルミニウムとから成る調製物、及び、85のSpectar登録商標14471と、10のメラミンシアヌレートと、5のホスフィン酸アルミニウムとから成る調製物は、改善された難燃性と耐パンクチャ性と靱性との組み合わせを生み出すことが判った。1.5mmにおいて、5のメラミンシアヌレート/10のホスフィン酸アルミニウムの組み合わせ、及び10のメラミンシアヌレート/5のホスフィン酸アルミニウムの組み合わせは、UL94V0可燃性等級をもたらし、また、ASTMD4812に基づくノッチなしアイゾッド測定では破断を生じさせなかった。この調製物はASTMD3637に基づいて試験すると、耐パンクチャ性の低下を示し、脆性破壊した。例4a:メラミンシアヌレートを使用した難燃性コポリエステル組成物95のSpectar登録商標14471と5のメラミンシアヌレートとから成る調製物、90のSpectar登録商標14471と10のメラミンシアヌレートとから成る調製物、85のSpectar登録商標14471と15のメラミンシアヌレートとから成る調製物は、例1aと同じ難燃性と、耐パンクチャ性と、靱性との組みあわせを生み出すことが判った。1.5mmにおいて、これらの調製物は、UL94V-2可燃性等級をもたらし、また、100のSpectar登録商標14471調製物と比較してASTMD3763に基づく耐パンクチャ衝撃性をほとんど低下させず、そしてASTMD4812に基づくノッチなしアイゾッド測定では破断しなかった。この例は、ASTMD256によって測定したノッチ付き耐衝撃性試験に対して感度を増大させ、100の脆性破壊を示した。例5a:メラミンシアヌレートを使用した難燃性コポリエステル組成物のASTME-84結果例4aに使用された第2調製物90のSpectar登録商標14471と10のメラミンシアヌレートを0.060インチで押し出し、そして、製造業者の指示書を用いて3MFastbond30接着剤を使用して石膏ボードに接着させ、そしてASTME-84に基づいて試験した。結果は、この調製物の火炎伝播指数が65であり、煙発生指数が400であることを示した。これは、種々の建築基準法による内装可燃性分類クラスB又はクラス2等級を表す。例3:メラミンシアヌレート及びメラミンシアヌレート/ホスフィン酸アルミニウムを使用した難燃性コポリエステル組成物例1及び例4aと同じ調製物は、テーブルソー上で鋸引きしたときに0.060インチ厚でチップ又は亀裂を形成することはなかった。両調製物は、万能ナイフで一旦切り込みを入れて曲げときに、切り込みに沿って亀裂を生じさせることはなかった。しかし例1aの調製物は切り込みに沿って容易に亀裂を形成する。しかしながら、同じ個所に複数回にわたって切り込みを入れると、両調製物は容易に切り込みに沿って破断した。このことは、両方の難燃剤調製物5メラミンシアヌレート/5ホスフィン酸アルミニウム及び10ホスフィン酸アルミニウムが、製作中に多少の脆弱な挙動を呈するが、しかし適切な技術を用いれば成功裡に製作できることを示す。例4:難燃性コポリエステル組成物のASTME-84結果例1と同じ調製物を厚さ0.060インチで押し出し、そして、製造業者の指示書を用いてADH60マスチック接着剤を使用してセメントボードに接着させ、そしてASTME-84に基づいて試験した。結果は、この調製物の火炎伝播指数が0であり、煙発生指数が200であることを示した。これは、種々の建築基準法の内装可燃性分類クラスA又はクラス1等級を表し、例2を著しく改善した結果であることを示す。例6:難燃性コポリエステル組成物のASTME-84結果96のProvistaNXT/2のメラミンシアヌレート/2のホスフィン酸アルミニウムから成る調製物を、厚さ0.080インチで押し出し、そして、ASTME-84に基づいて試験した。結果は、この調製物の火炎伝播指数が15であり、煙発生指数が250であることを示した。これは、種々の建築基準法の内装可燃性分類クラスA又はクラス1等級を表す。例6a及び6b:例1と同じ調製物を、5のメラミンシアヌレート/2.5のホスフィン酸アルミニウム、及び2.5のメラミンシアヌレート/2.5のホスフィン酸アルミニウムを含有する調製物と比較した。全ての3種の調製物は耐パンクチャ性を呈したが、しかし難燃剤添加率が低い2種の調製物はUL94V0等級を達成しなかった。燃焼液滴によって、これらの調製物の等級はUL94V2となった。難燃剤レベルが低いことにより破断点伸びは高くなり、ノッチ付きアイゾッド強度が高くなった。これらの結果は、試験バーが成形プロセスからの残留応力を有することによって不正確であることが考えられる。試験バーが例10a~10dに示されているように残留応力を有していないときには下記調製物に対して、許容できるUL94V0等級が得られた。例5:難燃性コポリエステル組成物のASTME-84結果96のSpectar登録商標14471/2のメラミンシアヌレート/2のホスフィン酸アルミニウムとから成る調製物を、厚さ0.060インチで押し出し、そして、製造業者の指示書を用いてADH60マスチック接着剤を使用してセメントボードに接着させ、そしてASTME-84に基づいて試験した。結果は、この調製物の火炎伝播指数が15であり、煙発生指数が250であることを示した。これは、種々の建築基準法の内装可燃性分類クラスA又はクラス1等級を表す。例7:メラミンポリホスフェートを使用した難燃性コポリエステル組成物例1と同じ調製物を、5~15のメラミンポリホスフェートを含有する調製物と比較した。これらの調製物の全てはUL94V0等級を達成せず、そして耐パンクチャ性を低下させ計装化衝撃ASTMD3763脆性破壊した。例8:メラミンシアヌレート及びホスフィン酸アルミニウムを使用した難燃性コポリエステル組成物80のSpectar登録商標14471と5のメラミンシアヌレートと15のホスフィン酸アルミニウムとから成る調製物、80のSpectar登録商標14471と10のメラミンシアヌレートと10のホスフィン酸アルミニウムとから成る調製物、75のSpectar登録商標14471と10のメラミンシアヌレートと15のホスフィン酸アルミニウムとから成る調製物、80のSpectar登録商標14471と15のメラミンシアヌレートと5のホスフィン酸アルミニウムとから成る調製物、75のSpectar登録商標14471と15のメラミンシアヌレートと10のホスフィン酸アルミニウムとから成る調製物、70のSpectar登録商標14471と15のメラミンシアヌレートと15のホスフィン酸アルミニウムとから成る調製物は、UL94V0可燃性等級をもたらすことが判った。1.5mmにおけるこれら全ての調製物は、ASTMD3637によって測定して脆弱な耐パンクチャ性を有し、そしてASTMD256によってノッチなしアイゾッド測定して脆性破壊した。例9:メラミンシアヌレートを使用した難燃性コポリエステル組成物のASTME-84結果例4aにおいて使用した第2調製物を、厚さ0.060インチで押し出し、そして、製造業者の指示書を用いてADH60マスチック接着剤を使用して石膏ボードに接着させ、そしてASTME-84に基づいて試験した。結果は、この調製物の火炎伝播指数が5であり、煙発生指数が500であることを示した。この調製物は、煙発生指数が450未満であるため、分類することができなかった。例10:メラミンシアヌレート及びホスフィン酸アルミニウムを使用した難燃性コポリエステル組成物96のSpectar登録商標14471と2のメラミンシアヌレートと12のホスフィン酸アルミニウムとから成る調製物10a、95のSpectar登録商標14471と2.5のメラミンシアヌレートと2.5のホスフィン酸アルミニウムとから成る調製物10b、90のSpectar登録商標14471と5のメラミンシアヌレートと5のホスフィン酸アルミニウムとから成る調製物10c、85のSpectar登録商標14471と7.5のメラミンシアヌレートと7.5のホスフィン酸アルミニウムとから成る調製物10dは、UL94V0可燃性等級をもたらすことが判った。1.5mmにおいてこれらの調製物10a~10dは、100のSpectar登録商標14471調製物と比較してASTMD3763に基づく耐パンクチャ衝撃性をほとんど低下させず、そしてASTMD256に基づくノッチなしアイゾッド測定では破断しなかった。100mmx100mmx1.5mmのプラークにおいて、調製物10b~10dは、UL94V0可燃性等級をもたらし、また、100のSpectar登録商標14471調製物と比較してASTMD3763に基づく耐パンクチャ衝撃性をほとんど低下させず、そしてASTMD256に基づくノッチなしアイゾッド測定では破断しなかった。例11:メラミンシアヌレート及びホスフィン酸アルミニウムを使用した難燃性コポリエステル組成物95のProvistaNXTと2.5のメラミンシアヌレートと2.5のホスフィン酸アルミニウムとから成る調製物11a、90のProvistaNXTと5のメラミンシアヌレートと5のホスフィン酸アルミニウムとから成る調製物11b、及び85のProvistaNXTと7.5のメラミンシアヌレートと7.5のホスフィン酸アルミニウムとから成る調製物11cは改善された難燃性と耐パンクチャ性との組みあわせを生み出すことが判った。100mmx100mmx1.5mmのプラークにおいて、調製物11a~11cは、UL94V0可燃性等級をもたらし、また、100のProvistaNXT調製物と比較してASTMD3763に基づく耐パンクチャ衝撃性をほとんど低下させなかった。例12:メラミンシアヌレート及びホスフィン酸アルミニウムを使用した難燃性コポリエステル組成物95のAPETEN001と2.5のメラミンシアヌレートと2.5のホスフィン酸アルミニウムとから成る調製物12a、90のAPETEN001Tと5のメラミンシアヌレートと5のホスフィン酸アルミニウムとから成る調製物12b、及び85のProvistaNXTと7.5のメラミンシアヌレートと7.5のホスフィン酸アルミニウムとから成る調製物12cは改善された難燃性と耐パンクチャ性との組みあわせを生み出すことが判った。100mmx100mmx1.5mmのプラークにおいて、調製物12a~12cは、UL94V0可燃性等級をもたらし、また、100のAPETEN001調製物と比較してASTMD3763に基づく耐パンクチャ衝撃性をほとんど低下させなかった。例13:メラミンシアヌレート及びホスフィン酸アルミニウムを使用した難燃性コポリエステル組成物95のEastar15086と2.5のメラミンシアヌレートと2.5のホスフィン酸アルミニウムとから成る調製物13a、90のEastar15086と5のメラミンシアヌレートと5のホスフィン酸アルミニウムとから成る調製物13b、及び85のEastar15086と7.5のメラミンシアヌレートと7.5のホスフィン酸アルミニウムとから成る調製物13cは改善された難燃性と耐パンクチャ性との組みあわせを生み出すことが判った。100mmx100mmx1.5mmのプラークにおいて、調製物13a~13cは、UL94V0可燃性等級をもたらし、また、100のEastar15086調製物と比較してASTMD3763に基づく耐パンクチャ衝撃性をほとんど低下させなかった。例14:メラミンシアヌレート及びホスフィン酸アルミニウムを使用した難燃性コポリエステル組成物95のEB062と2.5のメラミンシアヌレートと2.5のホスフィン酸アルミニウムとから成る調製物14a、90のEB062と5のメラミンシアヌレートと5のホスフィン酸アルミニウムとから成る調製物14b、及び85のEB062と7.5のメラミンシアヌレートと7.5のホスフィン酸アルミニウムとから成る調製物14cは改善された難燃性と耐パンクチャ性との組みあわせを生み出すことが判った。100mmx100mmx1.5mmのプラークにおいて、調製物14a~14cは、UL94V0可燃性等級をもたらし、また、100のEB062調製物と比較してASTMD3763に基づく耐パンクチャ衝撃性をほとんど低下させず、そしてASTMD256に基づくノッチなしアイゾッド測定では破断しなかった。例15:メラミンシアヌレート及びホスフィン酸アルミニウムを使用した難燃性コポリエステル組成物95のTiGlazeSTと2.5のメラミンシアヌレートと2.5のホスフィン酸アルミニウムとから成る調製物15a、90のTiGlazeSTと5のメラミンシアヌレートと5のホスフィン酸アルミニウムとから成る調製物15b、及び85のTiGlazeSTと7.5のメラミンシアヌレートと7.5のホスフィン酸アルミニウムとから成る調製物15cは改善された難燃性と耐パンクチャ性との組みあわせを生み出すことが判った。100mmx100mmx1.5mmのプラークにおいて、調製物15a~15cは、UL94V0可燃性等級をもたらし、また、100のTiGlazeST調製物と比較してASTMD3763に基づく耐パンクチャ衝撃性をほとんど低下させず、そしてASTMD256に基づくノッチなしアイゾッド測定では破断しなかった。図面及び明細書において、本発明の典型的な好ましい実施態様を開示してきた。また特定の用語を採用しているが、これらは総称的且つ記述的な意味において使用されるにすぎず、限定を目的として使用されることはない。本発明の範囲は下記特許請求の範囲において示される。"